СПОСОБ ПРОИЗВОДСТВА МЕТАЛЛИЧЕСКОГО ЖЕЛЕЗА

1. Способ производства металлического железа, включающий:
процесс формования агломерата смеси, включающей содержащий оксид железа материал и углеродсодержащий восстановитель;
процесс введения полученного агломерата в нагревательную печь с подвижным подом и восстановления путем нагрева;
процесс дробления с использованием дробилки восстановленного продукта, содержащего металлическое железо и шлак, который был выгружен из нагревательной печи с подвижным подом; и
процесс сортировки с использованием сепаратора и сбора металлического железа.
2. Способ производства по п. 1, в котором в качестве дробилки используют ударную дробилку.
3. Способ производства по п. 2, дополнительно включающий:
процесс разделения путем просеивания с использованием грохота a восстановленного продукта, содержащего металлическое железо и шлак, который был выгружен из нагревательной печи с подвижным подом, на материал, состоящий из грубых частиц, и материал, состоящий из мелких частиц,;
процесс дробления с использованием ударной дробилки полученного материала, состоящего из грубых частиц; и
процесс сортировки с использованием сепаратора и сбора металлического железа.
4. Способ производства по п. 2, в котором в качестве дробилки используют молотковую дробилку, клеточную дробилку, роторную дробилку, шаровую дробилку, валковую дробилку или стержневую дробилку.
5. Способ производства по п. 4, в котором в качестве дробилки используют дробилку, которая применяет воздействие в одном направлении.
6. Способ производства по п. 3, в котором объемная плотность материала, состоящего из грубых частиц, составляет от 1,2 до 3,5 кг/л.
7. Способ производства по п. 3, в котором материал, состоящий из грубых частиц, магнитно разделяют с использованием
магнитного сепаратора перед дроблением материала, состоящего из грубых частиц, собирают магнитно притягиваемое вещество, и дробят собранное магнитно притягиваемое вещество.
8. Способ производства по п. 2, в котором в качестве сепаратора используют магнитный сепаратор.
9. Способ производства по п. 2, в котором в качестве сепаратора используют воздушный сепаратор.
10. Способ производства по п. 2, в котором в качестве сепаратора используют грохот b.
11. Способ производства по п. 10, в котором разделение путем просеивания выполняют с использованием грохота b, после чего прошедший через сито материал разделяют с использованием магнитного сепаратора, и собирают металлическое железо.
12. Способ производства по п. 10, в котором в качестве грохота b используют грохот, имеющий размер отверстий от 1 до 8 мм.
13. Способ производства по любому из пп. 8 или 11, дополнительно включающий:
процесс тонкого измельчения с использованием мельницы тонкого помола магнитно притягиваемого вещества, полученного путем отбора с использованием магнитного отборщика.
14. Способ производства по п. 13, в котором тонкоизмельченный материал, полученный в процессе тонкого измельчения, снова тонко измельчают с использованием мельницы тонкого помола.
15. Способ производства по п. 13, в котором тонкоизмельченный материал, полученный в процессе тонкого измельчения, разделяют с использованием магнитного отборщика, и собирают магнитно притягиваемое вещество.
16. Способ производства по п. 15, в котором собранное магнитно притягиваемое вещество формуют в агломерат.
17. Способ производства по п. 13, в котором в качестве дробилки используют шаровую дробилку, стержневую дробилку, клеточную дробилку, роторную дробилку или валковую дробилку.
18. Способ производства металлического железа, включающий:
процесс формования агломерата из смеси, включающей
содержащий оксид железа материал и углеродсодержащий восстановитель;
процесс введения полученного агломерата в нагревательную печь с подвижным подом и восстановления путем нагрева;
процесс разделения с использованием грохота a восстановленного продукта, содержащего металлическое железо и шлак, который был выгружен из нагревательной печи с подвижным подом, на материал, состоящий из грубых частиц, и материал, состоящий из мелких частиц; и
процесс сортировки с использованием сепаратора полученного материала, состоящего из мелких частиц, и сбора металлического железа.
19. Способ производства по п. 18, в котором в качестве сепаратора используют магнитный сепаратор, и магнитно притягиваемое вещество, полученное путем отбора магнитным сепаратором, собирают как металлическое железо.
20. Способ производства по п. 18, дополнительно включающий:
процесс тонкого измельчения с использованием мельницы тонкого помола материала, состоящего из мелких частиц;
в котором металлическое железо, содержащееся в полученном тонкоизмельченном материале, собирают с использованием сепаратора.
21. Способ производства по п. 20, в котором тонкоизмельченный материал, полученный в процессе тонкого измельчения с использованием мельницы тонкого помола, снова тонко измельчают с использованием мельницы тонкого помола.
22. Способ производства по п. 20, в котором в качестве дробилки используют шаровую дробилку, стержневую дробилку, клеточную дробилку, роторную дробилку или валковую дробилку.
23. Способ производства по любому из пп. 20-22, в котором материал, состоящий из мелких частиц, магнитно разделяют с использованием магнитного сепаратора перед дроблением с использованием мельницы тонкого помола материала, состоящего из мелких частиц, и собирают магнитно притягиваемое вещество, полученное путем отбора магнитным сепаратором.
24. Способ производства по п. 19, в котором собранное
магнитно притягиваемое вещество формуют в агломерат.
25. Способ производства по любому из пп. 3 или 18, в котором в качестве грохота a используется грохот, имеющий размер отверстий от 2 до 8 мм.
26. Способ производства по п. 1, в котором процесс восстановления нагреванием является процессом, в котором агломерат, сформованный в процессе формования агломерата, вводят в нагревательную печь с подвижным подом и нагревают, и плавят агломерат для того, чтобы сформировать расплавленное металлическое железо, расплавленный шлак и восстановленный агломерат, причем способ дополнительно включает:
процесс охлаждения смеси, полученной в этом процессе; и
процесс выгрузки твердого вещества, полученного путем охлаждения, из нагревательной печи с подвижным подом;
причем в процессе дробления материал, включающий металлическое железо, шлак и материал покрытия лещади, выгруженный из нагревательной печи с подвижным подом, дробят с использованием дробилки.
27. Способ производства по п. 26, дополнительно включающий:
процесс разделения путем просеивания с использованием грохота a выгруженного материала, включающего металлическое железо, шлак и материал покрытия лещади, который был выгружен из нагревательной печи с подвижным подом, на оставшийся на сите материал и прошедший через сито материал;
процесс дробления полученного оставшегося на сите материала с использованием дробилки; и
процесс сортировки полученного дробленого материала с использованием сепаратора и сбора металлического железа.
28. Способ производства по п. 26, в котором в качестве дробилки используют молотковую дробилку, клеточную дробилку, роторную дробилку, шаровую дробилку, валковую дробилку или стержневую дробилку.
29. Способ производства по п. 27, в котором оставшийся на сите материал содержит 95% или более железа в эквиваленте к железному компоненту.
30. Способ производства по п. 27, в котором оставшийся на
сите материал магнитно разделяют с использованием магнитного сепаратора перед дроблением оставшегося на сите материала, собирают магнитно притягиваемое вещество, и дробят собранное магнитно притягиваемое вещество.
31. Способ производства по п. 26, в котором в качестве сепаратора используют магнитный сепаратор.
32. Способ производства по п. 26, в котором в качестве сепаратора используют воздушный сепаратор.
33. Способ производства по п. 26, в котором в качестве сепаратора используют грохот b.
34. Способ производства по п. 33, в котором разделение путем просеивания выполняют с использованием грохота b, после чего прошедший через сито материал разделяют с использованием магнитного сепаратора, и собирают металлическое железо.
35. Способ производства по п. 33, в котором в качестве грохота b используют грохот, имеющий размер отверстий от 1 до 8 мм.
36. Способ производства по п. 34, дополнительно включающий:
процесс тонкого измельчения с использованием мельницы тонкого помола магнитно притягиваемого вещества, полученного путем отбора с использованием магнитного отборщика.
37. Способ производства по п. 36, в котором тонкоизмельченный материал, полученный в процессе тонкого измельчения, снова тонко измельчают с использованием мельницы тонкого помола.
38. Способ производства по п. 36, в котором тонкоизмельченный материал, полученный в процессе тонкого измельчения, разделяют с использованием магнитного отборщика, и собирают магнитно притягиваемое вещество.
39. Способ производства по п. 38, в котором собранное магнитно притягиваемое вещество формуют в агломерат.
40. Способ производства по п. 36, в котором в качестве дробилки используют шаровую дробилку, стержневую дробилку, клеточную дробилку, роторную дробилку или валковую дробилку.
41. Способ производства металлического железа, включающий:
процесс формования агломерата из смеси, включающей
содержащий оксид железа материал и углеродсодержащий восстановитель;
процесс введения полученного агломерата в нагревательную печь с подвижным подом и нагревания таким образом, чтобы агломерат плавился, с тем, чтобы сформировать расплавленное металлическое железо, расплавленный шлак и восстановленный агломерат;
процесс охлаждения полученной смеси;
процесс выгрузки твердого вещества, полученного путем охлаждения, из нагревательной печи с подвижным подом;
процесс разделения путем просеивания с использованием грохота a материала, содержащего металлическое железо, шлак и материал покрытия лещади, который был выгружен из нагревательной печи с подвижным подом; и
процесс сортировки с использованием сепаратора прошедшего через сито материала, полученного в процессе разделения путем просеивания, и сбора металлического железа.
42. Способ производства по п. 41, в котором в качестве сепаратора используют магнитный сепаратор, и магнитно притягиваемое вещество, полученное путем отбора магнитным сепаратором, собирают как металлическое железо.
43. Способ производства по п. 42, дополнительно включающий:
процесс тонкого измельчения полученного магнитно притягиваемого вещества с использованием мельницы тонкого помола; и
процесс разделения с использованием сепаратора полученного тонкоизмельченного материала и сбора металлического железа.
44. Способ производства по п. 41, дополнительно включающий:
процесс тонкого измельчения с использованием мельницы тонкого помола по меньшей мере части прошедшего через сито материала, полученного в процессе разделения путем просеивания.
45. Способ производства по п. 44, в котором тонкоизмельченный материал, полученный в процессе тонкого измельчения с использованием мельницы тонкого помола, магнитно разделяют с использованием магнитного сепаратора, и собирают полученное магнитно притягиваемое вещество.
46. Способ производства по п. 44, в котором тонкоизмельченный материал, полученный в процессе тонкого измельчения с использованием мельницы тонкого помола, снова тонко измельчают с использованием мельницы тонкого помола.
47. Способ производства по п. 43, в котором собранное металлическое железо или собранное магнитно притягиваемое вещество формуют в агломерат.
48. Способ производства по п. 43, в котором мельница тонкого помола применяет к магнитно притягиваемому веществу по меньшей мере одно воздействие, выбранное из группы, состоящей из силы удара, силы трения и силы сжатия.
49. Способ производства по п. 48, в котором в качестве дробилки используют шаровую дробилку, стержневую дробилку, клеточную дробилку, роторную дробилку или валковую дробилку.
50. Способ производства по любому из пп. 27 или 41, в котором в качестве грохота a используют грохот, имеющий размер отверстий от 2 до 8 мм.